(57)【特許請求の範囲】
【請求項１】
酸化セリウムを含有する使用済みの研磨材スラリーから、酸化セリウム研磨材を分離する研磨材分離方法であって、該使用済みの研磨材スラリーを１０〜７０℃の範囲内で温度制御しながら、２価のアルカリ土類金属塩を添加して母液を調製し、該母液の２５℃換算のｐＨ値が、１０．０未満である条件下で、研磨材粒子を被研磨成分から分離して凝集及び沈殿させ、該研磨材粒子を母液より分離することを特徴とする研磨材分離方法。
【請求項２】
前記２価のアルカリ土類金属塩が、マグネシウム塩であることを特徴とする請求項１に記載の研磨材分離方法。
【請求項３】
前記研磨材スラリーの保温温度が、１０〜４０℃の範囲の値であることを特徴とする請求項１又は請求項２に記載の研磨材分離方法。
【請求項４】
前記研磨材の分離に用いる分離釜が、温度制御手段を有していることを特徴とする請求項１から請求項３までのいずれか一項に記載の研磨材分離方法。
【発明の詳細な説明】
【技術分野】
【０００１】
本発明は、酸化セリウムを含有する使用済みの研磨材から使用済み酸化セリウムを回収し、これを再生酸化セリウム含有研磨材として再利用するための研磨材分離方法に関する。
【背景技術】
【０００２】
ケイ素を主成分とする被研磨物（例えば、光学ガラス、情報記録媒体用ガラス基板、半導体シリコン基板等）を仕上工程で精密研磨する研磨材としては、従来、酸化セリウムを主成分とし、これに酸化ランタン、酸化ネオジム、酸化プラセオジムなどが加わった希土類元素酸化物が使用されている。【０００３】
一般に、研磨材の主構成元素である希土類元素、特に、酸化セリウムは、日本国内では産出しない鉱物から得られるため、輸入に頼っている資源である。この酸化セリウムを含有する研磨材は、硬度が高い微粒子であるため、光学レンズや半導体シリコン基板及び液晶画面のガラス板など、電子部品関係の光学研磨材として大量に使用されている重要な資源であり、その再利用を強く望まれている資源の一つである。また、光学研磨用の研磨材は、上述の酸化セリウムを主成分としてナトリウムやクロムなどの金属元素や、イットリウムやデシプロシウムなど希土類元素の微粒子を含んでいる場合もあり、単純な廃棄は環境上強く禁止されている。そのため、研磨に使用した後の酸化セリウムを含む廃液については、無公害化処理が強く望まれており、酸化セリウムを含有する光学研磨材廃液の資源の再利用技術は、無公害化の目的においても重要である。【０００４】
一般的に各種の工業において発生する懸濁微粒子を含む廃水の処理としては、中和剤や無機凝集剤、高分子凝集剤等を用いて懸濁微粒子を凝集分離し、処理水は放流し、凝集分離した汚泥は廃棄処理されているのが現状である。【０００５】
また、酸化セリウム等の研磨材は、通常、研磨工程にて大量に使用する上、廃液中には被研磨成分（例えば、光学ガラス屑等）も共存し、研磨材と被研磨成分とを効率的に分離することが困難であるため、現状では、上記のように、研磨材廃液は、使用後は廃棄されており、環境負荷の面や廃棄コストの面からも問題を抱えている。【０００６】
したがって、近年、研磨材の主構成元素を効率よく回収して、希少材料である希土類元素の省資源化を図ることが重要な課題となっている。【０００７】
研磨材成分の回収の方法に関しては、例えば、特許文献1には、酸化セリウム系研磨材を含有するガラス用研磨液の使用済み研磨材に対して、電解質を添加して、５０℃で２時間保温することにより、研磨された基体由来の成分（Ｓｉ成分又はＡｌ成分）を溶解させるとともに、研磨材を沈降分離させ、固液分離する方法が開示されている。特許文献１に記載の方法では、電解質物質としては、水酸化アルカリ金属、炭酸アルカリ金属、アルカリ金属塩、及びアンモニウム塩を使用している。【０００８】
また、特許文献２には、酸化セリウムを主成分とするガラス用研磨液の使用済み研磨材に対し、ポリ塩化アルミニウムと高分子凝集剤とを添加して使用済み研磨材の固形分を凝集した後、脱水処理して脱水ケーキ状の研磨廃棄物を得て、その研磨廃棄物を、水酸化ナトリウム又は水酸化カリウムの水溶液に混合し、可溶性の不純物を溶解した後、固液分離により、研磨材を回収する方法が開示されている。更に、特許文献３には、使用済み研磨材に対して、硫酸を加えて加熱処理することにより、レアアースやレアメタルを溶解し、スラリー中のシリカ等の凝集物と分離除去する方法が開示されている。【０００９】
また、特許文献４には、コロイダルシリカ系の研磨材を回収する方法として、ＣＭＰ（化学機械研磨）廃液に対し、マグネシウムイオンの存在下で、アルカリ添加してｐＨ値を１０以上に調整することにより凝集処理して固液分離した後、固形分をｐＨ調整槽でｐＨ値を９以下に調整してマグネシウムイオンを溶出させて、研磨材を回収する方法が開示されている。さらに、非特許文献１では、上記説明した金属の回収技術に関する総説がされている。【００１０】
しかしながら、上記特許文献１〜４に開示されている方法では、回収される研磨材の純度が十分でないために、回収された研磨材は高精度な研磨には適さないものであった。【００１１】
また、上記特許文献４の方法では、酸化セリウムを主成分とする研磨材を用いて、ケイ素を主成分とするガラス等を研磨対象とする場合、使用済みの研磨材が含まれる研磨材スラリーのｐＨが１０以上の条件で塩化マグネシウム等の添加剤を加えると、研磨材成分がガラス等とともに凝集してしまい、得られる再生研磨材の純度の低下につながる。その理由は、ｐＨが１０を超える範囲では、ケイ素を主成分とする研磨対象由来の成分（ガラス等）の凝集性が高まり、添加剤の添加により研磨材成分よりも容易に凝集するためであると考えられる。【００１２】
特許文献５では、使用済み回収液を凍結させることにより酸化セリウムの二次粒子を再生し、その後水を除去することによる再生酸化セリウム研磨材の製造方法が記載されている。しかしながら、特許文献５に記載されている方法では、凍結のための大掛かりな設備等が必要となり初期投資が非常に大きなものとなる。
【先行技術文献】
【特許文献】
【００１３】
【特許文献１】特開平０６−２５４７６４号公報
【特許文献２】特開平１１−９０８２５号公報
【特許文献３】特開平１１−５０１６８号公報
【特許文献４】特開２０００−２５４６５９号公報
【特許文献５】特開２０１０−２１４５１５号公報
【非特許文献】
【００１４】
【非特許文献１】金属資源レポート  ４５頁  ２０１０．１１
【発明の概要】
【発明が解決しようとする課題】
【００１５】
本発明は、上記問題に鑑みてなされたものであり、その解決課題は、酸化セリウムを主成分とする使用済み研磨材から、効率的かつ経済性に優れた方法で酸化セリウムを分離、回収することができる研磨材分離方法を提供することである。
【課題を解決するための手段】
【００１６】
本発明者らは、上記課題に鑑み鋭意検討を行った結果、酸化セリウムを含有する使用済みの研磨材スラリー、例えば、研磨機から排出される洗浄水を含む研磨材スラリー、あるいは使用済みの研磨材スラリーから、酸化セリウム研磨材を分離する研磨材分離方法であって、該使用済みの研磨材スラリーを、１０〜７０℃の範囲内で温度制御しながら、２価のアルカリ土類金属塩を添加し、母液の２５℃換算のｐＨ値が１０．０未満の条件で研磨材を凝集させると共に、非研磨材は凝集させない条件で、研磨材（沈殿物）と非研磨材（上澄み液）に分離することを特徴とする研磨材分離方法により、酸化セリウムを主成分とする使用済み研磨材から、効率的かつ経済的に酸化セリウムのみを回収し、その後、簡易な方法で再生研磨材を得ることができる研磨材分離方法を実現することができることを見出し、本発明にいたった次第である。【００１７】
すなわち、本発明の上記課題は、下記の手段により解決される。【００１８】
１．酸化セリウムを含有する使用済みの研磨材スラリーから、酸化セリウム研磨材を分離する研磨材分離方法であって、該使用済みの研磨材スラリーを１０〜７０℃の範囲内で温度制御しながら、２価のアルカリ土類金属塩を添加して母液を調製し、該母液の２５℃換算のｐＨ値が、１０．０未満である条件下で、研磨材粒子を被研磨成分から分離して凝集及び沈殿させ、該研磨材粒子を母液より分離することを特徴とする研磨材分離方法。
【００１９】
２．前記２価のアルカリ土類金属塩が、マグネシウム塩であることを特徴とする第１項に記載の研磨材分離方法。【００２０】
３．前記研磨材スラリーの保温温度が、１０〜４０℃の範囲の値であることを特徴とする第１項又は第２項に記載の研磨材分離方法。【００２１】
４．前記研磨材の分離に用いる分離釜が、温度制御手段を有していることを特徴とする第１項から第３項までのいずれか一項に記載の研磨材分離方法。
【発明の効果】
【００２３】
本発明の上記手段により、酸化セリウムを主成分とする使用済み研磨材から、効率的かつ経済性に優れた方法で酸化セリウムを分離、回収することができる研磨材分離方法が提供できる。
【００２４】
本発明において上記のような効果を発揮する理由は、全て明確にはなっていないが、以下の様に推察している。【００２５】
本発明の作用効果の特徴点は、使用済み研磨材を含むスラリーから、研磨材の主成分である酸化セリウムのみを高濃度で回収する技術であり、単に酸化セリウムを回収するだけではなく、回収の際の酸化セリウムの回収効率を高めると共に、不純物含有率が低く、高純度で酸化セリウムを含有する再生研磨材を得ることにある。【００２６】
本発明の技術的思想は、酸化セリウムと無機塩として２価のアルカリ土類金属塩、例えば、マグネシウム塩との特異的な相性に起因していると推定している。使用済み研磨材に比重の大きい凝集剤を添加して固体成分として分離し、そののち酸化セリウムを精製して再生することは一般によく行われていることである。その際、固体成分として回収される酸化セリウムあるいは酸化セリウムを含む研磨材スラリーにはガラス研磨により生じる被研磨材であるガラス成分、例えば、二酸化ケイ素粒子も含まれる。このガラス成分を分離するためは、更に、種々の精製工程が必要となってくる。【００２７】
しかしながら、本発明の研磨材分離方法においては、使用済みの研磨材スラリーを１０〜７０℃の範囲内で温度制御しながら、ｐＨ調整剤等の添加剤を添加しない状態で、２価のアルカリ土類金属塩、例えば、マグネシウム塩を添加し、母液の２５℃換算のｐＨ値が、１０．０未満である条件下で酸化セリウムのみ選択的に凝集させ、非研磨材であるガラス成分はほとんど凝集させることなく、効率的に両者を分離することができることを見出した。この方法により、酸化セリウムのみを高純度で分離することができ、その後の精製工程が必要なく、それ以降の工程を簡略化できる効果を生んでいる。【００２８】
本発明においては、回収した研磨材スラリーを、１０〜７０℃の範囲内で温度制御しながら、ｐＨ調整剤を添加しない状態で、２価のアルカリ土類金属塩、例えば、マグネシウム塩を添加し、凝集物を分離するまでの間、２価のアルカリ土類金属塩添加時のｐＨとして、母液の２５℃換算のｐＨ値が、１０．０未満である条件で維持することが必要である。ここでいう２価のアルカリ土類金属塩添加時のｐＨとは、２価のアルカリ土類金属塩の添加が終了した直後のｐＨのことをいう。【００２９】
また、回収に使用された２価のアルカリ土類金属塩の一部は、酸化セリウム粒子に吸着し、再生酸化セリウム含有研磨材に残留することとなるが、酸化セリウムとの特異な結合をしているため、その後の研磨材としての使用において酸化セリウムの微粒子化を抑制するという効果も有することが判明した。
【図面の簡単な説明】
【００３０】
【図１】本発明の研磨材分離方法を適用する研磨材再生工程の基本的な全体フローの一例を示す模式図
【図２】本発明の研磨材分離方法が適用可能な分離濃縮工程及び研磨材回収工程のフォローの一例を示した概略図
【発明を実施するための形態】
【００３１】
本実施形態の研磨材分離方法は、酸化セリウムを含有する使用済みの研磨材スラリーから、酸化セリウム研磨材を分離する研磨材分離方法であって、該使用済みの研磨材スラリーを１０〜７０℃の範囲内で温度制御しながら、２価のアルカリ土類金属塩を添加して母液を調製し、該母液の２５℃換算のｐＨ値が、１０．０未満である条件下で、研磨材粒子を被研磨成分から分離して凝集及び沈殿させ、該研磨材粒子を母液より分離することを特徴とする。この特徴は、請求項１から請求項４までの請求項に係る発明に共通する技術的特徴である。
【００３２】
更に、前記２価のアルカリ土類金属塩が、マグネシウム塩であること、前記研磨材スラリーの保温温度が、１０〜４０℃の範囲の値であること、前記研磨材の分離に用いる分離釜が、温度制御手段を有していることが、本発明の効果をより発現することができる観点から好ましい。
【００３３】
以下、本発明とその構成要素、及び本発明を実施するための形態・態様について詳細な説明をする。なお、以下の説明において示す「〜」は、その前後に記載される数値を下限値及び上限値として含む意味で使用する。
【００３４】
《研磨材分離方法》
はじめに、本実施形態の研磨材分離方法を適用する研磨材再生工程の全体フローについて、図を用いて説明する。
【００３５】
図１は、本実施形態の研磨材分離方法を適用する研磨材再生工程の基本的な全体フローの一例を示す模式図である。
【００３６】
図１に示した研磨工程においては、研磨装置１は、不織布、合成樹脂発泡体、合成皮革などから構成される研磨布Ｆを貼付した研磨定盤２を有しており、この研磨定盤２は回転可能となっている。研磨作業時には、被研磨物（例えば、ガラス）３を所定の押圧力で上記研磨定盤２に押し付けながら、研磨定盤２を回転させる。同時に、スラリーノズル５から、ポンプを介して酸化セリウムを含む研磨材液４（研磨材スラリー）を供給する。研磨後の酸化セリウムを含む研磨材液４は、流路６を通じてスラリー槽Ｔ１に貯留され、研磨装置１とスラリー槽Ｔ１との間を繰り返し循環する。
【００３７】
また、研磨装置１を洗浄するための洗浄水７は、洗浄水貯蔵槽Ｔ２に貯留されており、洗浄水噴射ノズル８より、研磨部に吹き付けて洗浄を行い、研磨材を含む洗浄液１０は、ポンプを介し、流路９を通じて、洗浄液貯蔵槽Ｔ３に貯留される。この洗浄液貯蔵槽Ｔ３は、洗浄（リンス）で使用された後の洗浄水を貯留するための槽であり、沈殿、凝集を防止するため、常時攪拌羽根によって攪拌されている。
【００３８】
上記研磨工程で生じたスラリー槽Ｔ１に貯留され、循環して使用された研磨材液４と、洗浄液貯蔵槽Ｔ３に貯留された洗浄液１０は、いずれも、研磨材である酸化セリウム粒子と共に、研磨工程１で研磨された被研磨物（例えば、ガラス）３より削り取られた非研磨材を含有した状態になっている。
【００３９】
次いで、この研磨材液４と洗浄液１０は、両者を混合液、あるいはそれぞれ個別の液として回収される。この工程を、スラリー回収工程Ａと称す。
【００４０】
次いで、スラリー回収工程Ａで回収された研磨材液４と洗浄液１０の混合液、あるいはそれぞれの単独液（以降、これらの液を母液と称す）に対し、母液の温度を１０〜７０℃の範囲で温度制御しながら、ｐＨ調整剤を添加しないで、無機塩として２価のアルカリ土類金属塩を添加し、母液の２５℃換算のｐＨ値が、１０．０未満である条件下で研磨材のみを凝集させ、非研磨材(例えば、ガラス粉等)を凝集させない状態で、該研磨材のみを母液より分離して濃縮する（分離濃縮工程Ｂ）。
【００４１】
研磨材を含む濃縮物と、非研磨材を含む上澄み液との分離操作は、強制的な分離手段は適用せずに、自然沈降による液・液分離を行う。このようにして母液を、非研磨材等を含む上澄み液と、下部に沈殿した酸化セリウムを含む濃縮物とに分離した後、デンカンテーション法、例えば、釜を傾斜させて、上澄み液を排液する、あるいは、排液パイプを分離した釜内の上澄み液と濃縮物の界面近くまで挿入し、上澄み液のみを、釜外に排出して、研磨材を回収する（研磨材回収工程Ｃ）。
次いで、分離した酸化セリウムを含む濃縮物では、酸化セリウム粒子が無機塩により凝集体（二次粒子）を形成しているため、独立した一次粒子に近い状態まで解きほぐすため、水及び分散剤を添加し、分散装置を用いて、所望の粒子径まで分散する（粒子径制御工程Ｄ）。
【００４２】
以上のようにして、高純度で、不純物の含有比率が低い再生研磨材を、簡易な方法で得ることができる。
【００４３】
次いで、本実施形態の研磨材分離方法及び構成技術の詳細について説明する。
【００４４】
〔研磨材〕
一般に、光学ガラスや半導体基板等の研磨材としては、ベンガラ（αＦｅ２Ｏ３）、酸化セリウム、酸化アルミニウム、酸化マンガン、酸化ジルコニウム、コロイダルシリカ等の微粒子を水や油に分散させてスラリー状にしたものが用いられているが、本発明においては、半導体基板の表面やガラスの研磨加工において、高精度に平坦性を維持しつつ、十分な加工速度を得るために、物理的な作用と化学的な作用の両方で研磨を行う、化学機械研磨（ＣＭＰ）に適用が可能な酸化セリウムを主成分とする研磨材を用いる。
【００４５】
研磨材として使用される酸化セリウムは、純粋な酸化セリウムでは無く、バストネサイトと呼ばれる、希土類元素を多く含んだ鉱石を焼成した後、粉砕したものが好ましい。酸化セリウムが主成分ではあるが、その他成分として、ランタンやネオジウム、プラセオジウム等の希土類元素を含有し、酸化物以外にフッ化物等が含まれることもある。
【００４６】
本発明に使用される酸化セリウムは、その成分及び形状に関しては、特に限定はなく、一般的に研磨材として市販されているものを使用することができ、酸化セリウム含有量が５０質量％以上である場合に、効果が大きく好ましい。
【００４７】
〔研磨工程〕
研磨材としては、下記に示すような使用形態（研磨工程）を有し、本発明はこのように使用された使用済み研磨材からの再生研磨材再生する研磨材分離方法である。
【００４８】
ガラス基板の研磨を例にとると、前記図１で説明したように、研磨工程は、研磨材スラリーの調製、研磨加工、洗浄で一つの工程となるのが一般的である。
【００４９】
（１）研磨材スラリーの調製
酸化セリウム主成分とする研磨材の粉体を水等の溶媒に対して１〜１５質量％になるように添加、分散して研磨材スラリーを調製する。この研磨材スラリーを研磨機に対して循環供給して使用する。研磨材として使用される酸化セリウム微粒子は、平均粒子径が数十ｎｍから数μｍの大きさの粒子が使用される。
【００５０】
分散剤等を添加することにより、酸化セリウム粒子の凝集を防止するとともに、撹拌機等を用いて常時撹拌して分散状態を維持することが好ましい。一般には、研磨機の横に研磨材スラリー用のタンクを設置し、撹拌機等を使用して常時分散状態を維持し、供給用ポンプを使用して研磨機に循環供給する方法を採用することが好ましい。
【００５１】
（２）研磨
図１に示すように、研磨パット（研磨布）とガラス基板を接触させ、接触面に対して研磨材スラリーを供給しながら、加圧条件下でパットとガラスを相対運動させる。
【００５２】
（３）洗浄
研磨された直後のガラス基板及び、研磨機には大量の研磨材が付着している。そのため、図１で説明したように、研磨した後に研磨材スラリーの代わりに水等を供給し、ガラス及び研磨機に付着した研磨材の洗浄が行われる。この際に、研磨材を含む洗浄液は系外に排出される。
【００５３】
この洗浄操作で、一定量の研磨材が系外に排出されるため、系内の研磨材量が減少する。この減少分を補うために、スラリー槽Ｔ１に対して新たな研磨材スラリーを追加する。追加の方法は１回の加工毎に追加を行っても良いし、一定加工毎に追加を行っても良いが、溶媒に対して十分に分散された状態の研磨材を供給することが望ましい。
【００５４】
〔使用済みの研磨材スラリー〕
本発明でいう使用済み研磨材スラリーとは、研磨機及び研磨材スラリー用タンクからなる系の外部に排出される研磨材スラリーであって主として二種類ある。
【００５５】
一つ目は、洗浄工程で排出される洗浄液を含む研磨材スラリー１（リンススラリー）であり、二つ目は一定加工回数使用された後に廃棄される、スラリー槽Ｔ１に貯留されている使用済みの研磨材スラリー２（ライフエンド）である。以後、本発明では、それぞれ研磨材スラリー１、研磨材スラリー２と称す。なお、本発明は、研磨材スラリー１及び２の両方に適用することが好ましいが、どちらか一方にのみ適用してもよい。
【００５６】
洗浄水を含む研磨材スラリー１の特徴として、以下の２点が挙げられる。
【００５７】
１）洗浄時に排出されるために洗浄水が大量に流入し、タンク内のスラリーと比較して研磨材濃度が低下している。
２）研磨布等に付着しているガラス成分も、洗浄時にこの研磨材スラリー１中に流入する。
【００５８】
一方使用済みの研磨材スラリー２の特徴としては、新品の研磨材スラリーと比較してガラス成分濃度が高くなっていることが挙げられる。
【００５９】
〔再生酸化セリウム含有研磨材の研磨材再生工程〕
本発明の研磨材を再生し、再生酸化セリウム含有研磨材を製造する研磨材分離方法は、図１で概要を説明したように、概ねスラリー回収工程Ａ、分離濃縮工程Ｂ、研磨材回収工程Ｃ、粒子径制御工程Ｄの４つの工程から構成されている。
【００６０】
（１：スラリー回収工程Ａ）
研磨機及びスラリー用タンクからなる系から排出される研磨材スラリーを回収する工程である。回収する研磨材スラリーには、前記洗浄水を含む研磨材スラリー１と使用済みの研磨材スラリー２の２種類が含まれる。
【００６１】
一般に回収した研磨材スラリーには、０．１〜４０質量％の酸化セリウム研磨材が含まれる。
【００６２】
スラリーは回収された後、直ちに分離工程に進めても良いし、一定量を回収するまで貯蔵しても良いが、いずれの場合も回収されたスラリーは常時撹拌し、分散状態を維持することが好ましい。
【００６３】
本発明においては、スラリー回収工程Ａで回収した研磨材スラリー１と研磨材スラリー２とを混合して母液を調製した後、以降の分離濃縮工程Ｂ及び研磨材回収工程Ｃで処理する方法であっても、あるいはスラリー回収工程Ａで回収した研磨材スラリー１と研磨材スラリー２とを、それぞれ独立した母液として、以降の分離濃縮工程Ｂ及び研磨材回収工程Ｃで処理してもよい。
【００６４】
（２：分離濃縮工程Ｂ）
回収した使用済み研磨材スラリーは、被研磨物由来のガラス成分を混入している。また、洗浄水の混入により濃度が低下している。研磨加工に再度使用するためには、ガラス成分の分離と、研磨材成分の濃縮を行う必要がある。
【００６５】
本発明の研磨材分離方法においては、分離濃縮工程Ｂで、スラリー回収工程Ａで回収した研磨材スラリー（母液）を、１０〜７０℃の範囲内から選択される任意の温度条件で温度制御しながら、２価のアルカリ土類金属塩を添加し、母液の２５℃換算のｐＨ値が、１０．０未満である条件下で研磨材のみを凝集させ、非研磨材を凝集させない状態で、該研磨材を母液より分離して濃縮する。これにより、酸化セリウムを主成分とする研磨材成分のみを効率よく凝集沈殿させ、ガラス成分のほとんどは上澄みに存在させて凝集物を分離することで、酸化セリウム成分とガラス成分との分離と、研磨材スラリーの濃縮を同時に行うことが可能となった工程である。
【００６６】
具体的な操作について、図２を用いて説明する。
【００６７】
図２は、本発明の研磨材分離方法が適用可能な分離濃縮工程及び研磨材回収工程のフォローの一例を示した概略図である。
【００６８】
工程（Ｂ−１）
前工程であるスラリー回収工程Ａで回収した研磨材スラリー（母液）１３を、温度検知管Ｔ、攪拌機１５を備え、外周部に保温ジャケットＨを有する分離釜１４に投入する。研磨材スラリー（母液）１３を分離釜１４に投入した後、保温ジャケットＨにより、研磨材スラリー（母液）１３の液温度を所望の温度に調整する。この保温ジャケットＨには、温度検知管Ｔより検出した研磨材スラリー（母液）１３の温度に対し、冷媒あるいは冷却水等の冷却媒体や、温水や蒸気スチーム等の加熱媒体を流入させて、研磨材スラリー（母液）１３の温度を、設定した温度に調整する。
【００６９】
工程（Ｂ−２）
所望の温度に制御した研磨材スラリー（母液）１３に対し、攪拌しながら、無機塩として２価のアルカリ土類金属塩を、添加容器１６より添加し、母液の２５℃換算のｐＨ値を１０．０未満の条件で維持する。
【００７０】
工程（Ｂ−３）
無機塩の添加により、研磨材スラリー（母液）１３中に含まれる酸化セリウム粒子のみが凝集して底部に沈降し、凝集体１８を形成する。酸化セリウムが分離沈降した上澄み液１７には、ガラス等の非研磨材が含有され、ここで、研磨材と非研磨材とが分離される。
【００７１】
〈２価のアルカリ土類金属塩〉
本発明においては、酸化セリウムの凝集に用いる無機塩が、２価のアルカリ土類金属塩であることを特徴とする。
【００７２】
本発明に係るアルカリ土類金属塩としては、例えば、カルシウム塩、バリウム塩、ベリリウム塩、マグネシウム塩等を挙げることができるが、その中でも、本発明の効果をより発現することができる観点から、マグネシウム塩であることが好ましい。
【００７３】
本発明に適用可能なマグネシウム塩としては、電解質として機能するものであれば限定はないが、水への溶解性が高い点から、塩化マグネシウム、臭化マグネシウム、ヨウ化マグネシウム、硫酸マグネシウム、酢酸マグネシウムなどが好ましく、溶液のｐＨ変化が小さく、沈降した研磨材及び廃液の処理が容易である点から、塩化マグネシウム及び硫酸マグネシウムが特に好ましい。
【００７４】
〈２価のアルカリ土類金属塩の添加方法〉
２価のアルカリ土類金属塩の添加方法として、マグネシウム塩を例にして説明する。
【００７５】
ａ）マグネシウム塩の濃度
添加するマグネシウム塩は、粉体を回収スラリーに直接供給しても良いし、水等の溶媒に溶解させてから研磨材スラリーに添加してもよいが、研磨材スラリーに添加した後に均一な状態になるように、溶媒に溶解させた状態で添加することが好ましい。
【００７６】
好ましい濃度は、０．５〜５０質量％の水溶液とすることである。系のｐＨ変動を抑え、ガラス成分との分離を効率化するためには、１０〜４０質量％であることがより好ましい。
【００７７】
ｂ）マグネシウム塩の添加温度
マグネシウム塩を添加する際の温度は、回収した研磨材スラリーが凍結する温度以上であって、９０℃までの範囲で有れば適宜選択することができるが、研磨材スラリーの温度制御を安定に行い、ガラス成分との分離を効率的に行う観点からは、１０℃〜７０℃であることが好ましく、１０℃〜４０℃あることがより好ましい。
【００７８】
ｃ）マグネシウム塩の添加速度
マグネシウム塩を添加する速度は、回収した研磨材スラリー中でのマグネシウム濃度が一度に変化せず、均一になるように添加することが好ましい。１分間当たりの添加量が全添加量の２０質量％以下であることが好ましく、１０質量％以下であることがより好ましい。
【００７９】
ｄ）マグネシウム塩添加時のｐＨ値
本発明の技術的な特徴は、分離濃縮工程Ｂでマグネシウム塩を添加する際に、予め回収した研磨材スラリーのｐＨ値を調整せずに、母液の２５℃換算のｐＨ値が１０．０未満の条件で分離濃縮を行うことを特徴とする。一般に、回収した研磨材スラリーのｐＨ値はガラス成分のためややアルカリ性を示し、８〜１０未満であるので、予め回収した研磨材スラリーのｐＨ値を調整する必要はない。
【００８０】
本発明においては、ｐＨ値は２５℃において、ラコムテスター卓上型ＰＨメーター（アズワン（株）製  ｐＨ１５００）を使用して測定した値を用いる。
【００８１】
本発明においては、マグネシウム塩を添加し、その後、該凝集物を分離するまでマグネシウム塩添加時のｐＨ値以下に維持することを特徴とする。ここでいうマグネシウム塩添加時のｐＨ値とは、マグネシウム塩の添加が終了した直後のｐＨ値のことをいう。
【００８２】
本発明では、沈殿した凝集物を分離するまで、マグネシウム添加時のｐＨ値以下を維持する。具体的には、２５℃換算ｐＨ値として、１０．０未満で維持することを特徴とし、好ましくは、６．５以上、１０．０未満で維持することである。ｐＨ値として１０未満とすることで、廃液に含まれるガラス成分の凝集を防ぐことができるため、回収の際の酸化セリウムの純度を高くすることができ好ましい。マグネシウム塩添加時のｐＨ値の下限は、ｐＨ調整剤による純度低下や操作性などから、６．５以上であることが好ましい。
【００８３】
ｅ）マグネシウム塩添加後の撹拌
マグネシウム塩を添加した後、少なくとも１０分以上撹拌を継続することが好ましく、より好ましくは３０分以上である。マグネシウム塩を添加すると同時に研磨材粒子の凝集が開始されるが、撹拌状態を維持することで凝集状態が系全体で均一となり凝集物の粒度分布が狭くなり、その後の分離が容易となる。
【００８４】
ｆ）マグネシウム塩添加時の温度制御
本発明の研磨材分離方法においては、２価のアルカリ土類金属塩であるマグネシウム塩を、研磨材スラリーに添加する際、研磨材スラリーの温度を１０〜７０℃の範囲内から選択される任意の温度条件で温度制御しながら添加することを特徴の一つとする。
【００８５】
２価のアルカリ土類金属塩添加時の研磨材スラリーの温度を、１０〜７０℃の範囲内から選択される任意の温度条件に制御することにより、研磨材スラリーにおいて、酸化セリウムを主成分とする研磨材成分のみを効率よく凝集沈殿でき、ガラス成分のほとんどを上澄み液に存在させることができ、効率的に酸化セリウム成分とガラス成分とを分離することができる。
【００８６】
研磨材スラリーの温度としては、１０〜７０℃の範囲内であることを特徴とするが、より好ましくは１０〜６０℃の範囲内であり、更に好ましくは１０〜４０℃の範囲内である。
【００８７】
研磨材スラリーの温度が１０℃以上であれば、固液分離を起こすことなく、添加する２価のアルカリ土類金属塩の研磨材スラリー中における所望の溶解度を維持することができ、冷却装置等の過剰で高度な設備投資なしに、確実に研磨材成分と、非研磨材成分とを分離することができる。また、研磨材スラリーの温度が７０℃以下であれば、添加する２価のアルカリ土類金属塩の効果を十分に発現させることができ、過度の熱エネルギーを付与することなく、確実にかつ効率的に研磨材成分と、非研磨材成分とを分離することができる。
（３：研磨材回収工程Ｃ）
図２に示すような分離濃縮工程Ｂで、ガラス成分を含む上澄み液１７と酸化セリウム粒子を含む凝集体１８に分離した後、凝集体１８を回収する。
【００８８】
ａ）研磨材凝集物の分離の方法
マグネシウム塩の添加により凝集した研磨材の凝集体と上澄み液とを分離する方法としては、一般的な凝集物の分離方法をいずれも採用することができる。すなわち、自然沈降を行って上澄みだけを分離することができ、また遠心分離機等の物理的な方法を行うこともできる。再生酸化セリウム含有研磨材の純度の点から、自然沈降を行うことが好ましい。
【００８９】
この状態では上澄み液が分離されていることから、回収スラリーと比較して比重が増加し、濃縮されていることとなる。このスラリーには、回収されたスラリー以上の濃度の酸化セリウムが含有されている。
【００９０】
凝集した研磨材の凝集体と上澄み液とを分離する方法の一例としては、図２において、工程（Ｂ−３）で示したように、自然沈降により、非研磨材等を含む上澄み液１７と、下部に沈殿した酸化セリウムを含む濃縮物１８とに分離した後、工程（Ｃ−１）で、排液パイプ１９を釜１４内の上澄み液１７と凝集体１８の界面近くまで挿入し、上澄み液１７のみを、ポンプ２０を用いて、釜外に排出して、工程（Ｃ−２）で研磨材を含有する濃縮物１８を回収する。
【００９１】
（４：粒子径制御工程Ｄ）
本発明の研磨材分離方法においては、上記各工程を経て回収した使用済みの酸化セリウムを再利用するため、最終工程として、酸化セリウム粒子の粒子径分布を調整することができる。
【００９２】
マグネシウム塩等を用いて、酸化セリウム粒子を凝集して回収した凝集体は、そのままの状態では、二次粒子としての塊状であり、再利用するために、凝集した粒子を解して、単独粒子状態（一次粒子）にする再分散を施すため、最後に、粒子径制御工程Ｄを組み入れることが好ましい。
【００９３】
この粒子径制御工程Ｄは、分離濃縮工程で得られた凝集した研磨材成分を再分散させて、処理前の研磨材スラリーと同等の粒度分布になるように調整する工程である。
【００９４】
凝集した研磨材粒子を再分散させる方法としては、ａ）水を添加し、処理液中のマグネシウムイオン濃度を低下させる方法、ｂ）金属分離剤（分散剤ともいう）を添加することで研磨材に付着するマグネシウムイオン濃度を低下させる方法、ｃ）分散機等を使用して、凝集した研磨材粒子を解砕する方法がある。
【００９５】
これらの方法は、それぞれ単独で使用しても良いし、組み合わせて使用しても良いが、ａ）、ｂ）及びｃ）の内、いずれか二つを組み合わせる方法が好ましく、ａ）、ｂ）及びｃ）を全て組み合わせて行う方法がより好ましい。
【００９６】
水を添加する場合その量は、濃縮したスラリーの体積によって適宜選択され、一般的には濃縮したスラリーの５〜５０体積％であり、好ましくは１０〜４０体積％である。
【００９７】
金属分離剤（分散剤）としては、カルボキシル基を有するポリカルボン酸系高分子分散剤が好ましく挙げられ、特にアクリル酸−マレイン酸の共重合であることが好ましい。具体的な金属分離剤（分散剤）としては、ポリティーＡ５５０（ライオン（株）製）等が挙げられる。金属分離剤（分散剤）の添加量としては、濃縮したスラリーに対して０．０１〜５体積％である。
【００９８】
また、分散機としては、超音波分散機、サンドミルやビーズミルなどの媒体攪拌ミルが適用可能であり、特には、超音波分散機を用いることが好ましい。
【００９９】
また、超音波分散機としては、例えば、（株）エスエムテー、（株）ギンセン、タイテック（株）、ＢＲＡＮＳＯＮ社、Ｋｉｎｅｍａｔｉｃａ社、（株）日本精機製作所等から市販されており、（株）エスエムテーＵＤＵ−１、ＵＨ−６００ＭＣ、（株）ギンセンＧＳＤ６００ＣＶＰ、（株）日本精機製作所 ＲＵＳ６００ＴＣＶＰ等を使用することができる。超音波の周波数は、特に限定されない。
【０１００】
機械的撹拌及び超音波分散を同時並行的に行う循環方式の装置としては、（株）エスエムテーＵＤＵ−１、ＵＨ−６００ＭＣ、（株）ギンセン ＧＳＤ６００ＲＣＶＰ、ＧＳＤ１２００ＲＣＶＰ、（株）日本精機製作所 ＲＵＳ６００ＴＣＶＰ等を挙げることができるが、これに限定されるものではない。
【０１０１】
超音波分散機を用いた粒子径制御工程Ｄの具体的な方法としては、分離釜に、上記研磨材回収工程Ｃで調製した凝集体を、例えば、ａ）水を添加し、処理液中のマグネシウムイオン濃度を低下させ酸化セリウム分散液を調製釜に貯留した後、攪拌機で攪拌しながら、金属分離剤（高分子分散剤）を添加した後、ポンプを介して、超音波分散機にて分散処理が施され、凝集した酸化セリウム粒子が解きほぐされる。次いで、その下流側に設けた粒子径測定装置にて、分散後の酸化セリウム粒子の粒子径分布をモニターし、酸化セリウム分散液の粒子径分布が所望の条件に到達したことを確認した後は、三方弁等を操作し、酸化セリウム分散液を、系外に排出して再生研磨材を得ることができる。
【０１０２】
この工程で得られる粒度分布としては、経時変動が少なく、１日経過後の粒度変動が少ないものが望ましい。
【０１０３】
〔再生酸化セリウム含有研磨材〕
本発明においては、上記粒子径制御工程Ｄを経て得られる最終的な酸化セリウム含有研磨材は、粒度分布の経時変動が小さく、回収した時の濃度より高く、マグネシウムの含有量としては、０．０００５〜０．０８質量％の範囲であることが好ましく、その他の物質の含有量は１．０質量％以下であることが好ましい。
【０１０４】
本発明の研磨材分離方法により得られる再生研磨材は、微量のマグネシウム塩等の２価のアルカリ土類金属塩を含むが、使用過程における微粒子化を抑制し、新品と同等の研磨性能を有する。
【実施例】
【０１０５】
以下、実施例を挙げて本発明を具体的に説明するが、本発明はこれらに限定されるものではない。なお、実施例において「％」の表示を用いるが、特に断りがない限り「質量％」を表す。【０１０６】
《再生研磨材の調製》
〔再生研磨材１の調製：本発明〕
以下の製造工程に従って、再生研磨材１を調製した。【０１０７】
１）スラリー回収工程Ａ
図１に記載の研磨工程で、ハードディスク用ガラス基板の研磨加工を行った後、洗浄水を含む研磨材スラリー１を２１０リットル、使用済み研磨材を含む研磨材スラリー２を３０リットル回収し、回収スラリー液として２４０リットルとした。この回収スラリー液は比重１．０３であり、８．５ｋｇの酸化セリウムが含まれている。【０１０８】
２）分離濃縮工程Ｂ
次いで、この回収スラリー液を分離釜に移送し、回収スラリー液の液温度を２０±１℃の範囲内で制御し、酸化セリウムが沈降しない程度に撹拌しながら、塩化マグネシウム１０質量％水溶液２．５リットルを１０分間かけて添加した。塩化マグネシウムを添加した直後の２５℃換算のｐＨ値は８．６０で、この条件を維持した。【０１０９】
３）研磨材回収工程Ｃ
上記の状態で３０分撹拌を継続した後、１．５時間静置し、自然沈降法により、上澄み液と凝集物とを沈降・分離した。１．５時間後、図２の工程（４）に従って、排水ポンプを用いて上澄み液を排出し、凝集物を分離回収した。回収した凝集物は６０リットルであった。【０１１０】
４）粒子径制御工程Ｄ（分散工程）
分離した凝集物に水１２リットルを添加した。さらに、金属分離剤（高分子分散剤）としてポリティーＡ５５０（ライオン（株）製）を３００ｇ添加し、３０分撹拌した後、超音波分散機を用いて、凝集物を分散して解きほぐした。【０１１１】
分散終了後、１０ミクロンのメンブランフィルターで濾過を行って、再生酸化セリウムを含有する再生研磨材１を得た。酸化セリウム濃度は、８．７質量％で、粒度（Ｄ９０＜２．０μｍ）、マグネシウム含有量は０．０１質量％であった。【０１１２】
〔再生研磨材２の調製：本発明〕
上記再生研磨材１の調製において、２）分離濃縮工程Ｂで用いた無機塩を、塩化マグネシウムに代えて、硫酸マグネシウムを用いた以外は同様にして、再生研磨材２を得た。【０１１３】
〔再生研磨材３の調製：比較例〕
上記再生研磨材１の調製において、２）分離濃縮工程Ｂにおける温度制御条件を５℃に変更した以外は同様にして、再生研磨材３を得た。【０１１４】
〔再生研磨材４〜８の調製：本発明〕
上記再生研磨材１の調製において、２）分離濃縮工程Ｂにおける温度制御条件を、それぞれ、１０℃、３０℃、４０℃、５０℃、７０℃に変更した以外は同様にして、再生研磨材４〜８を得た。【０１１５】
〔再生研磨材９の調製：比較例〕
上記再生研磨材１の調製において、２）分離濃縮工程Ｂにおける温度制御条件を８０℃に変更した以外は同様にして、再生研磨材９を得た。【０１１６】
〔再生研磨材１０の調製：比較例〕
上記再生研磨材１の調製において、２）分離濃縮工程Ｂで用いた無機塩を、塩化マグネシウムに代えて、炭酸カリウムを用いた以外は同様にして、再生研磨材１０を得た。【０１１７】
〔再生研磨材１１の調製：比較例〕
上記再生研磨材１の調製において、２）分離濃縮工程Ｂで無機塩として塩化マグネシウムを添加した後、回収スラリー液のｐＨ値を、ｐＨ調整剤として水酸化カリウムを用いて、母液のｐＨを１０．１０に調整した以外は同様にして、再生研磨材１１を得た。
〔再生研磨材１２の調製：比較例〕
上記再生研磨材１の調製において、２）分離濃縮工程Ｂで無機塩として塩化マグネシウムを添加した後、回収スラリー液のｐＨ値を、ｐＨ調整剤として水酸化カリウムを用いて、母液のｐＨを１０．８０に調整した以外は同様にして、再生研磨材１２を得た。【０１１８】
《再生研磨材の評価》
〔再生研磨材の純度評価：ガラス成分との分離能の評価〕
上記再生研磨材１〜１２の調製において、２）分離濃縮工程Ｂの無機塩を添加する前の回収スラリー液と、各無機塩を添加して、静置して分離した後の上澄み液のそれぞれをサンプリングし、下記の方法に従って、ＩＣＰ発光分光プラズマ分析装置により成分分析を行った。未処理の回収スラリー液に対して、セリウム濃度が減少し、かつケイ素濃度が変化していなければ、分離時に、酸化セリウム粒子のみが沈降し、非研磨材であるガラス粒子は沈降せずに、上澄み液中にとどまっていることを示し、セリウム濃度及びケイ素濃度が共に、未処理の回収スラリー液に対して低下していれば、沈殿物中に酸化セリウム粒子と共にガラス粒子も沈降し、効率的に両者を分離することができなかったことを示す。【０１１９】
（ＩＣＰ発光分光プラズマによる成分分析）
上記分離した各上澄み液に対して、ＩＣＰ発光分光プラズマにより、セリウム成分、ガラス成分（Ｓｉ成分）の濃度を測定し、未処理（添加剤無し）の使用済みスラリーと比較した。具体的には、下記の手順に従って行った。【０１２０】
〈試料液Ａの調製〉
（ａ）試料（未処理の回収スラリー液、上澄み液）を、スターラーなどで撹拌しながら１ｍｌ採取した
（ｂ）原子吸光用フッ化水素酸を５ｍｌ加えた
（ｃ）超音波分散してシリカを溶出させた
（ｄ）室温で３０分静置した
（ｅ）超純水で、総量を５０ｍｌに仕上げた
以上の手順に従って調製した各検体液を、試料液Ａと称する。【０１２１】
〈Ｓｉ及びＭｇの定量〉
（ａ）試料液Ａをメンブレンフィルター（親水性ＰＴＦＥ）で濾過した
（ｂ）濾液を誘導結合プラズマ発光分光分析装置（ＩＣＰ−ＡＥＳ）で測定した
（ｃ）Ｓｉは標準添加法、Ｍｇはマトリクスマッチングの検量線法により定量した。【０１２２】
〈セリウムの定量〉
（ａ）試料液Ａをよく分散し、５ｍｌ採取した
（ｂ）高純度硫酸を５ｍｌ加え、溶解させた
（ｃ）超純水で５０ｍｌに仕上げた
（ｄ）超純水で適宜希釈しＩＣＰ−ＡＥＳで測定した
（ｅ）マトリクスマッチングの検量線法により、セリウムを定量した。【０１２３】
〈ＩＣＰ発光分光プラズマ装置〉
エスアイアイナノテクノロジー社製のＩＣＰ−ＡＥＳを使用した。【０１２４】
《エネルギー効率の評価》
上記再生研磨材１〜１２の調製の各分離濃縮工程Ｂで、分離濃縮に要したエネルギー量を比較し、再生研磨材１におけるエネルギー量を、ランクＡとし、下記の基準に従って、エネルギー効率の評価を行った。
Ｓ：再生研磨材１におけるエネルギー量の０．９５倍未満である
Ａ：再生研磨材１におけるエネルギー量の０．９５倍〜１．０５倍に範囲内である
Ｂ：再生研磨材１におけるエネルギー量の１．０６倍〜１．１０倍に範囲内である
Ｃ：再生研磨材１におけるエネルギー量の１．１１倍以上である
以上により得られた解析結果を、表１に示す。
なお、表１に記載のｐＨ値は、２５℃換算のｐＨ値として表示してある。【０１２５】
【表１】
0006044551.tif 000002
表１に記載の結果より明らかなように、本発明の研磨材分離方法は、比較の研磨材分離方法に対し、沈殿分離工程での酸化セリウム（研磨材）と、ガラス成分（非研磨材）との分離性に優れ、かつ分離濃縮工程における経済性（エネルギー効率）に優れ、高純度の再生研磨材を得ることができる。
【産業上の利用可能性】
【０１２６】
本発明の研磨材再生方法は、効率的な方法で酸化セリウムを回収し、その後、簡易な方法で再生研磨材を得ることができ、光学ガラスや水晶発振子等の仕上工程において使用されている精密研磨に用いられている研磨材の再生方法として好適に利用できる。
【符号の説明】
【０１２７】
１  研磨装置
２  研磨定盤
３  被研磨物
４  研磨材液
５  スラリーノズル
７  洗浄水
８  洗浄水噴射ノズル
１０  研磨材を含む洗浄液
１３  研磨材スラリー（母液）
１４、２１  分離釜
１５  攪拌機
１６  添加容器
１７  上澄み液
１８  凝集体
１９  排液パイプ
２０  ポンプ
Ｆ  研磨布
Ｈ  保温ジャケット
Ｔ  温度検知管
Ｔ１  スラリー槽
Ｔ２  洗浄水貯蔵槽
Ｔ３  洗浄液貯蔵槽
【図１】
0006044551.tif 000003
【図２】
0006044551.tif 000004